(57)【要約】【課題】本発明は、固体酸化物形燃料電池および水蒸気電解用セルの両方として利用することができ、電流効率の高いプロトン伝導性電気化学セル、および当該電気化学セルを含むリバーシブル固体酸化物形燃料電池を提供することを課題とする。【解決手段】本発明に係る電気化学セルは、酸素極、プロトン伝導性固体電解質層、および水素極を有し、前記プロトン伝導性固体電解質層が前記酸素極と前記水素極との間に挟まれており、前記酸素極が、ＡサイトにＢａを含み且つＢサイトにＣｏを含むペロブスカイト型金属酸化物、およびプロトン伝導性固体電解質を含むことを特徴とする。【選択図】なし【特許請求の範囲】
【請求項１】
酸素極、プロトン伝導性固体電解質層、および水素極を有し、
前記プロトン伝導性固体電解質層が前記酸素極と前記水素極との間に挟まれており、
前記酸素極が、ＡサイトにＢａを含み且つＢサイトにＣｏを含むペロブスカイト型金属酸化物、およびプロトン伝導性固体電解質を含むことを特徴とする電気化学セル。
【請求項２】
前記酸素極に含まれる前記プロトン伝導性固体電解質が、ＡサイトにＢａおよびＳｒを含み且つＢサイトにＺｒおよびＣｅを含むペロブスカイト型のプロトン伝導性金属酸化物である請求項１に記載の電気化学セル。
【請求項３】
前記酸素極に含まれる前記プロトン伝導性固体電解質が、ＢサイトにＹ、Ｎｄ、ＧｄおよびＹｂからなる群より選択される１種以上の元素を含むペロブスカイト型のプロトン伝導性金属酸化物である請求項１または２に記載の電気化学セル。
【請求項４】
前記酸素極における前記プロトン伝導性固体電解質の割合が５質量％以上、４５質量％以下である請求項１〜３のいずれかに記載の電気化学セル。
【請求項５】
前記水素極が、Ｎｉ、ＣｏおよびＦｅからなる群より選択される１種以上の金属元素と、ＡサイトにＳｒを含み且つＢサイトにＺｒ、ＣｅおよびＹを含むプロトン伝導性金属酸化物を含む請求項１〜４のいずれかに記載の電気化学セル。
【請求項６】
前記酸素極および前記水素極の少なくとも一方の上に、更に集電層を有する請求項１〜５のいずれかに記載の電気化学セル。
【請求項７】
請求項１〜６のいずれかに記載の電気化学セルを含むことを特徴とするリバーシブル固体酸化物形燃料電池。
【発明の詳細な説明】
【技術分野】
【０００１】
本発明は、固体酸化物形燃料電池としても水蒸気電解用セルとしても用いることができ、固体酸化物形燃料電池として発電効率が高く、水蒸気電解用セルとして水素製造効率の高い電気化学セルと、当該電気化学セルを含むリバーシブル固体酸化物形燃料電池に関するものである。
【背景技術】
【０００２】
近年、資源枯渇や地球温暖化を防止する技術が求められている。特に電力分野においては、温暖化ガスの一つである二酸化炭素の排出を抑制し、化石資源に頼らない再生可能エネルギーの開発が進んでいる。再生可能エネルギーは、太陽光、太陽熱、水力、風力、地熱、バイオマスなど、自然から定常的または反復的に補充される再生可能エネルギー源から得られるエネルギーであり、例えば、バイオマスから水素を製造し、燃料電池を使って水素と空気から発電することにより得られる電力が挙げられる。
【０００３】
最近、水素を製造するための有力な技術として、水蒸気電解の研究が広く進められている。水蒸気電解は、Ｈ2Ｏを電気分解して水素と酸素を得る際に、液体である水ではなく気体の水蒸気を用いるものであり、高温で作動させることができるため電解に必要な電圧が小さく、エネルギー効率が高いという特徴を有する。
【０００４】
従来、水蒸気電解では、電解質として酸素イオン伝導性のものが専ら用いられていた。例えば特許文献１には、固体電解質として、酸素イオン伝導性であるイットリア安定化ジルコニアを用いた水蒸気電解技術が開示されている。酸素イオン伝導性固体電解質を用いて水蒸気電解を行う場合、酸素極および水素極で起こる電極反応はそれぞれ以下の通りである。
酸素極：  ２Ｏ2-  →  Ｏ2  ＋  ４ｅ-
水素極：  ２Ｈ2Ｏ  ＋  ４ｅ-  →  ２Ｈ2  ＋  ２Ｏ2-
【０００５】
上記式のとおり、この場合には、水素は水素極側で発生し、共存する水蒸気と分離する工程が別途必要になるという問題がある。
かかる問題を解決できる技術としては、例えば特許文献２のように、プロトン伝導性の電解質を用いて水蒸気電解する技術が開発されている。当該技術において酸素極と水素極で起こる電極反応はそれぞれ以下の通りである。
酸素極：  ２Ｈ2Ｏ  →  Ｏ2  ＋  ４Ｈ+  ＋  ４ｅ-
水素極：  ４Ｈ+  ＋  ４ｅ-  →  ２Ｈ2
【０００６】
上記式のとおり、この場合には、酸素イオン伝導性電解質を用いた場合と同様に水素は水素極側で発生するものの、水蒸気は酸素極側に導入されるため、水素を水蒸気から分離する必要がないという利点がある。本発明者らは、電流効率により優れたプロトン伝導性固体電解質を含む水蒸気電解用セルを開発している（特許文献３，４）。特許文献３のプロトン伝導性固体電解質は、Ｂａ，Ｓｒ，Ｚｒ，Ｃｅ，およびＹ等を含むペロブスカイト型金属酸化物で構成されており、特許文献４のプロトン伝導性固体電解質は、ＡサイトにＳｒを含むペロブスカイト型金属酸化物と、ＡサイトにＢａとＳｒを含むペロブスカイト型金属酸化物の二層構造とした上で焼結することにより製造されている。
【０００７】
また、水蒸気電解用セルは、原理的に固体酸化物形燃料電池としても利用可能である。水蒸気電解と発電の両方に利用可能なセルであれば、電力が過剰である場合には水蒸気電解によりＨ2を製造し、電力不足の場合にはＨ2を使って発電することができる。この様なシステムはリバーシブルＳＯＦＣ（ＲＳＯＦＣ）と呼ばれており、酸素イオン伝導性電解質を有するボーイング社製のセルでは実証試験が行われている。
【０００８】
一方、プロトン伝導性固体電解質を含むＲＳＯＦＣは、学術的には検討されている。例えば非特許文献１には、Ｓｒ、ＣｅおよびＹ、またはＳｒ、ＣｅおよびＳｍを含む金属酸化物からなるプロトン伝導性固体電解質を含むＲＳＯＦＣが開示されている。非特許文献２には、ＢａＣｅ0.5Ｚｒ0.3Ｙ0.2Ｏ3-δを含む金属酸化物からなるプロトン伝導性固体電解質を含むＲＳＯＦＣが開示されている。非特許文献３に開示のＲＳＯＦＣセルは、電解質がＢａＣｅ0.48Ｚｒ0.40Ｙｂ0.10Ｃｏ0.02Ｏ3-δ（ＢＣＺＹｂＣｏ）で構成されており、水素極（ＳＯＦＣのアノードおよびＳＯＥＣのカソード）がＮｉ−ＢＣＺＹｂＣｏで構成されており、酸素極（ＳＯＦＣのカソードおよびＳＯＥＣのアノード）がＢＣＺＹｂＣｏ−ＬＳＣで構成されている。非特許文献４には、ＢａＺｒ0.7Ｐｒ0.1Ｙ0.2Ｏ3-δからなるプロトン伝導性固体電解質を含むＲＳＯＦＣが開示されている。非特許文献５には、ＢａＺｒ0.8Ｙ0.2Ｏ3-δからなる層とＢａＣｅ0.8Ｙ0.2Ｏ3-δからなる層の二層構造を有するプロトン伝導性固体電解質を含むＲＳＯＦＣが開示されている。非特許文献６には、ＢａＣｅ0.5Ｚｒ0.2Ｉｎ0.3Ｏ3-δからなるプロトン伝導性固体電解質を含むＲＳＯＦＣが開示されている。非特許文献７には、Ｌａ1.2Ｓｒ0.8ＮｉＯ4またはＰｒ1.2Ｓｒ0.8ＮｉＯ4からなる酸素極を有するプロトン伝導性ＲＳＯＦＣが開示されている。
【先行技術文献】
【特許文献】
【０００９】
【特許文献１】特開２００５−１５０１２２号公報
【特許文献２】特開２００９−２０９４４１号公報
【特許文献３】特開２０１７−７１８３０号公報
【特許文献４】特開２０１７−７１８３１号公報
【非特許文献】
【００１０】
【非特許文献１】Ｍｅｎｇ  Ｎｉら，Ｊｏｕｒｎａｌ  ｏｆ  Ｐｏｗｅｒ  Ｓｏｕｒｃｅｓ，１７７（２００８），ｐｐ．３６９−３７５
【非特許文献２】Ｆｅｉ  Ｈｅら，Ｊｏｕｒｎａｌ  ｏｆ  Ｐｏｗｅｒ  Ｓｏｕｒｃｅｓ，１９５（２０１０），ｐｐ．３３５９−３３６４
【非特許文献３】Ｍａｒｉａ  Ａ．Ａｚｉｍｏｖａら，Ｓｏｌｉｄ  Ｓｔａｔｅ  Ｉｏｎｉｃｓ，２０３（２０１１），ｐｐ．５７−６１
【非特許文献４】Ｌｅｉ  Ｂｉら，Ｓｏｌｉｄ  Ｓｔａｔｅ  Ｉｏｎｉｃｓ，２７５（２０１５），ｐｐ．１０１−１０５
【非特許文献５】Ｙａｂｉｎｇ  Ｗｅｎら，Ｓｏｌｉｄ  Ｓｔａｔｅ  Ｉｏｎｉｃｓ，３０８（２０１７），ｐｐ．１６７−１７２
【非特許文献６】Ｓｈａｏｊｉｎｇ  Ｙａｎｇら，Ｉｎｔｅｒｎａｔｉｏｎａｌ  Ｊｏｕｒｎａｌ  ｏｆ  Ｈｙｄｒｏｇｅｎ  Ｅｎｅｒｇｙ，４２（２０１７），ｐｐ．２８５４９−２８５５８
【非特許文献７】Ｓｈａｏｊｉｎｇ  Ｙａｎｇら，Ｅｌｅｃｔｒｏｃｈｉｍｉｃａ  Ａｃｔａ，２６７（２０１８），ｐｐ．２６９−２７７
【発明の概要】
【発明が解決しようとする課題】
【００１１】
上述したように、プロトン伝導性固体電解質を含むＲＳＯＦＣは学術的には検討されているが、その実用化は未だ達成されていない。その理由としては、電流効率や耐久性が十分でないことが考えられる。
そこで本発明は、固体酸化物形燃料電池および水蒸気電解用セルの両方として利用することができ、電流効率の高いプロトン伝導性電気化学セル、および当該電気化学セルを含むリバーシブル固体酸化物形燃料電池を提供することを課題とする。
【課題を解決するための手段】
【００１２】
本発明者は、前記課題を解決するために鋭意研究を重ねた。その結果、酸素極を特定のペロブスカイト型金属酸化物とプロトン伝導性固体電解質を用いて構成することによって、固体酸化物形燃料電池としても水蒸気電解用セルとしても高い電流効率が得られる電気化学セルが得られることを見出して、本発明を完成した。
以下、本発明を示す。
【００１３】
［１］  酸素極、プロトン伝導性固体電解質層、および水素極を有し、
前記プロトン伝導性固体電解質層が前記酸素極と前記水素極との間に挟まれており、
前記酸素極が、ＡサイトにＢａを含み且つＢサイトにＣｏを含むペロブスカイト型金属酸化物、およびプロトン伝導性固体電解質を含むことを特徴とする電気化学セル。
［２］  前記酸素極に含まれる前記プロトン伝導性固体電解質が、ＡサイトにＢａおよびＳｒを含み且つＢサイトにＺｒおよびＣｅを含むペロブスカイト型のプロトン伝導性金属酸化物である上記［１］に記載の電気化学セル。
［３］前記酸素極に含まれる前記プロトン伝導性固体電解質が、ＢサイトにＹ、Ｎｄ、ＧｄおよびＹｂからなる群より選択される１種以上の元素を含むペロブスカイト型のプロトン伝導性金属酸化物である上記［１］または［２］に記載の電気化学セル。
［４］  前記酸素極における前記プロトン伝導性固体電解質の割合が５質量％以上、４５質量％以下である上記［１］〜［３］のいずれかに記載の電気化学セル。
［５］  前記水素極が、Ｎｉ、ＣｏおよびＦｅからなる群より選択される１種以上の金属元素と、ＡサイトにＳｒを含み且つＢサイトにＺｒ、ＣｅおよびＹを含むプロトン伝導性金属酸化物を含む上記［１］〜［４］のいずれかに記載の電気化学セル。
［６］  前記酸素極および前記水素極の少なくとも一方の上に、更に集電層を有する上記［１］〜［５］のいずれかに記載の電気化学セル。
［７］  上記［１］〜［６］のいずれかに記載の電気化学セルを含むことを特徴とするリバーシブル固体酸化物形燃料電池。
【発明の効果】
【００１４】
本発明に係る電気化学セルは、固体酸化物形燃料電池としても、水蒸気電解用セルとしても利用することができ、発電と水素製造を交互に且つ連続的に行うことも可能である。また、固体酸化物形燃料電池として効率的に発電することができ、水蒸気電解用セルとして水蒸気を水素と酸素へ効率的に分解することができる。よって本発明に係る電気化学セルは、エネルギーの供給システムの構成要素として産業上非常に優れている。
【図面の簡単な説明】
【００１５】
【図１】図１は、本発明に係るリバーシブル固体酸化物形燃料電池を水蒸気電解用セルおよび固体酸化物形燃料電池として連続的に運転した場合のセル端子電圧の測定結果を示すグラフである。
【図２】図２は、本発明に係るリバーシブル固体酸化物形燃料電池を水蒸気電解用セルおよび固体酸化物形燃料電池として連続的に運転した場合の水素生成速度を示すグラフである。
【発明を実施するための形態】
【００１６】
１．プロトン伝導性固体電解質層
本発明に係る電気化学セルは、酸素極、プロトン伝導性固体電解質層、および水素極を有し、プロトン伝導性固体電解質層が酸素極と水素極との間に挟まれている。電気化学セルには、主に電解質支持型セルと電極支持型セルがあり、電解質支持型セルの場合、一般的に、プロトン伝導性固体電解質層、酸素極、水素極の中ではプロトン伝導性固体電解質層の焼成温度が最も高いことから、先ず、プロトン伝導性固体電解質層を準備する。プロトン伝導性固体電解質層の作製方法としては、例えば、電解質用粉体に、エタノールやテルピネオールなどの有機溶媒、分散剤、可塑剤、およびエチルセルロースなどのバインダーなどを加え、ボールミルなどで湿式粉砕混合し、スラリーとする。このスラリーをドクターブレード法などでシート化し、次いで焼成することにより、プロトン伝導性固体電解質シートとすることができる。電極支持型セルの場合には、支持層となる電極層の上に電解質層を形成するため、例えば、支持層となる電極層の上に上記スラリーをスクリーン印刷法などで塗布して電解質前駆体層とし、次いで焼成することにより、支持電極層の上にプロトン伝導性固体電解質層を形成するとよい。
【００１７】
プロトン伝導性固体電解質層を構成する材料としては、プロトン伝導性を示す金属酸化物であれば特に制限されないが、例えば、下記式（Ｉ）、（ＩＩ）の組成を有する金属酸化物を挙げることができる。
【００１８】
ＳｒＺｒaＣｅbＭ1cＯx      （Ｉ）
［式中、Ｓｒはストロンチウム、Ｚｒはジルコニウム、Ｃｅはセリウム、Ｍ1はスカンジウム、イットリウム、ネオジム、サマリウム、ガドリニウムおよびイッテルビウムからなる群より選択される１種以上の元素、好ましくはイットリウム、ネオジム、ガドリニウムおよびイッテルビウムからなる群より選択される１種以上の元素、Ｏは酸素であり、ａ、ｂ、ｃおよびｘはそれぞれ、Ｚｒ、Ｃｅ、Ｍ1およびＯの原子比を表し、０．１≦ａ≦０．９、０．１≦ｂ≦０．９、０≦ｃ≦０．３であり、ｘは各々の元素の酸化状態によって定まる数値である。］
【００１９】
式（Ｉ）において、ａについては、好ましくは０．２≦ａ≦０．８、より好ましくは０．３≦ａ≦０．７、更に好ましくは０．４≦ａ≦０．６である。ｂについては、好ましくは０．２≦ｂ≦０．８、より好ましくは０．３≦ｂ≦０．７、更に好ましくは０．３≦ｂ≦０．６である。
【００２０】
Ｍ1としてイットリウムを含むことが好ましい。イットリウムの原子比ｃ1については、好ましくは０．０１≦ｃ1≦０．２、より好ましくは０．０５≦ｃ1≦０．１５、より更に好ましくは０．０７≦ｃ1≦０．１２、特に好ましくは０．０９≦ｃ1≦０．１１である。イットリウム以外のＭ1の原子比ｃ2については、好ましくは０≦ｃ2≦０．１、より好ましくは０≦ｃ2≦０．０５、より更に好ましくは０である。
【００２１】
Ｂａ1-dＳｒdＺｒeＣｅfＭ2gＯx      （ＩＩ）
［式中、Ｂａはバリウム、Ｓｒはストロンチウム、Ｚｒはジルコニウム、Ｃｅはセリウム、Ｍ2はスカンジウム、イットリウム、ネオジム、サマリウム、ガドリニウムおよびイッテルビウムからなる群より選択される１種以上の元素、好ましくはイットリウム、ネオジム、ガドリニウムおよびイッテルビウムからなる群より選択される１種以上の元素、より好ましくはイットリウム、Ｏは酸素であり、ｄ、ｅ、ｆ、ｇおよびｘはそれぞれ、Ｓｒ、Ｚｒ、Ｃｅ、Ｍ2およびＯの原子比を表し、０．０１≦ｄ≦０．３、０．１≦ｅ≦０．８、０．１≦ｆ≦０．８、０≦ｇ≦０．３であり、ｘは各々の元素の酸化状態によって定まる数値である。］
【００２２】
式（ＩＩ）において、ｄについては、好ましくは０．０５≦ｄ≦０．２、より好ましくは０．０７≦ｄ≦０．１５、更に好ましくは０．０９≦ｄ≦０．１１である。ｅについては、好ましくは０．２０≦ｅ≦０．７５、より好ましくは０．３０≦ｅ≦０．６５、更に好ましくは０．４０≦ｅ≦０．５５である。ｆについては、好ましくは０．１≦ｆ≦０．６、より好ましくは０．１≦ｆ≦０．５、更に好ましくは０．１≦ｆ≦０．４である。ｇについては、好ましくは０．０１≦ｇ≦０．２５、より好ましくは０．１≦ｇ≦０．２２、更に好ましくは０．１５≦ｇ≦０．２、特に好ましくは０．２である。
【００２３】
また、プロトン伝導性固体電解質層を二層構造としてもよい。例えば、式（Ｉ）の組成を有する金属酸化物で構成されている層と、式（ＩＩ）の組成を有する金属酸化物で構成されている層の二層構造とすることができる。但し、前駆体の状態で二層構造としても、焼結により境界間で分子移動が起こり、境界が曖昧となり実質的に一層構造となる場合がある。
【００２４】
プロトン伝導性固体電解質の材料としては、上記一般式で表される限り特に限定はなく、比表面積が３ｇ／ｃｍ2以上、２０ｇ／ｃｍ2以下のものが好ましく、より好ましくは４ｇ／ｃｍ2以上、１８ｇ／ｃｍ2以下、更に好ましくは５ｇ／ｃｍ2以上、１５ｇ／ｃｍ2以下、特に粉体形状を使用することが好ましい。
【００２５】
プロトン伝導性固体電解質層を形成するための好ましい焼成条件としては、例えば、空気雰囲気下、１０００℃以上、１５００℃以下で、１時間以上、５時間以下とすることができる。焼成温度について、１０００℃未満では、強度が十分ではなく剥離が生じ、性能が低下してしまう可能性があり得、一方、１５００℃より高いと焼成治具の成分とセルの成分とが一部反応してしまう虞があり、また、セルの反りや割れなどが発生しやすくなり歩留りが低下するため好ましくない。焼成温度として好ましくは１３００℃以上である。
【００２６】
プロトン伝導性固体電解質層の厚さは特に制限されず、セル形状などに応じて適宜設定すればよい。例えば、電解質支持型セルの場合では５０μｍ以上、５００μｍ以下とすることが好ましい。当該厚さが５０μｍ未満であると、十分な強度が得られない可能性がある。一方、当該厚さが５００μｍを超えると、プロトン伝導性に支障が生じる虞がある。電極支持型セルの場合では、当該厚さは１μｍ以上、５０μｍ以下とすることが好ましい。当該厚さが１μｍ未満であると、スクリーンプリントなどの工業的プロセスでプロトン伝導性固体電解質層を形成することが難しくなり得る。一方、当該厚さが５０μｍを超えると、プロトン伝導性に支障が生じる虞がある。
【００２７】
プロトン伝導性固体電解質層は、短絡防止などの観点から緻密質である必要がある。具体的には、プロトン伝導性固体電解質層の相対密度としては９８％以上が好ましく、９９％以上がより好ましく、９９．５％以上または９９．８％以上がより更に好ましい。なお、相対密度（％）は（測定密度／理論密度）×１００の式により計算される。
【００２８】
２．酸素極の形成
電気化学セルの酸素極は、固体酸化物形燃料電池の場合は還元反応、即ち電子を受け取る反応が起こるカソードに相当し、水蒸気電解セルの場合は酸化反応、即ち電子を失う反応が起こるアノードに相当する。
【００２９】
本発明の電気化学セルが電解質支持型セルである場合には、プロトン伝導性固体電解質シートに電極層ペーストを塗布した後に焼成する。酸素極と水素極は、各ペーストをプロトン伝導性固体電解質シートに塗布した後に同時に焼成して形成しても、別々に焼成して形成してもよいが、酸素極と水素極の焼成温度が同じであるとは限らないため、一般的には、焼成温度がより高い電極層を先に形成した後に、他方の電極層を形成することが好ましい。
【００３０】
本発明の電気化学セルが電極支持型セルである場合には、支持層となる電極層の上に電解質層を形成し、更に当該電解質層の上に他方の電極層を形成してもよい。この場合、一般的には酸素極よりも水素極の焼成温度が高いため、水素極またはその前駆体を支持層とし、その上に電解質層を形成し、更に当該電解質層の上に酸素極を形成するとよい。
【００３１】
本発明に係る電気化学セルの酸素極層は、セルを固体酸化物形燃料電池として利用する場合にはＯ2  ＋  ４Ｈ+  ＋  ４ｅ-  →  ２Ｈ2Ｏの反応を促進し、セルを水蒸気電解用セルとして利用する場合には２Ｈ2Ｏ  →  Ｏ2  ＋  ４Ｈ+  ＋  ４ｅ-の反応を促進する触媒作用を示すと共に、電子伝導性を有する必要がある。そこで本発明では、ＡサイトにＢａを含み且つＢサイトにＣｏを含むペロブスカイト型金属酸化物と、プロトン伝導性固体電解質を含む材料により酸素極を構成する。
【００３２】
酸素極を構成する上記ペロブスカイト型金属酸化物は、ＡサイトにＢａを含み且つＢサイトにＣｏを含む以外、他の金属元素を含んでいてもよい。例えば、上記ペロブスカイト型金属酸化物としては、Ｂａ−Ｌａ−Ｃｏ系、Ｌａ−Ｂａ−Ｃｏ−Ｆｅ系、Ｂａ−Ｌａ−Ｃｏ−Ｙ系、Ｂａ−Ｌａ−Ｓｒ−Ｃｏ系、Ｂａ−Ｌａ−Ｃｏ−Ｔｉ系、Ｂａ−Ｐｒ−Ｃｏ系、Ｂａ−Ｓｒ−Ｃｏ系などのペロブスカイト型金属酸化物を用いることができ、より具体的には、下記式（ＩＩＩ）の組成を有する金属酸化物を用いることができる。
【００３３】
ＢａhＭ31-hＣｏiＭ41-iＯx      （ＩＩＩ）
［式中、Ｂａはバリウム、Ｍ3はストロンチウム、ランタン、プラセオジムおよびネオジウムからなる群より選択される１種以上の元素、Ｃｏはコバルト、Ｍ4は鉄、チタン、イットリウムおよびイッテルビウムからなる群より選択される１種以上の元素、Ｏは酸素であり、ｈ、ｉおよびｘはそれぞれＢａ、Ｃｏ、Ｏの原子比を表し、０．３≦ｈ≦０．７、０．８５≦ｉ≦１．０であり、ｘは各々の元素の酸化状態によって定まる数値である。］
【００３４】
式（ＩＩＩ）において、ｈについては、好ましくは０．３５≦ｈ≦０．６５、より好ましくは０．４≦ｈ≦０．６である。ｉについては、より好ましくは０．９≦ｉ≦１．０である。
【００３５】
酸素極を構成する上記プロトン伝導性固体電解質としては、プロトン伝導性固体電解質層の構成材料として挙げた式（Ｉ）、（ＩＩ）の組成を有する金属酸化物と同様の金属酸化物を挙げることができ、式（ＩＩ）の組成を有する金属酸化物と同様の金属酸化物を好適に用いることができる。
【００３６】
本発明に係る水蒸気電解用セルの酸素極には、上記ペロブスカイト型金属酸化物およびプロトン伝導性固体電解質に加え、電子伝導性成分が含まれていてもよい。電子伝導性成分としては、銀、白金、パラジウム、ルテニウム等の金属；酸化銀など、空気雰囲気下で電子伝導性金属に変化する金属酸化物；或いはこれらの金属酸化物を２種以上含有するニッケルフェライトやコバルトフェライト等の複合金属酸化物が挙げられる。これらは単独で使用し得るほか、必要により２種以上を適宜組み合わせて使用できる。これらの中でも、銀またはこれらの酸化物が好ましい。
【００３７】
電子伝導性成分の使用量は特に制限されるものではないが、例えば、電極全体に対する質量割合で、２．０質量％以上、１０質量％以下とすることが好ましい。当該割合が２．０質量％以上であれば、電子伝導性がより確実に発揮される。一方、当該割合が大き過ぎると電極の気孔率が過剰に低下するおそれがあるので、当該割合としては２５質量％以下が好ましい。
【００３８】
本発明に係る電気化学セルの酸素極の主成分は、上記ペロブスカイト型金属酸化物およびプロトン伝導性固体電解質であることが好ましい。本発明において「ペロブスカイト型金属酸化物およびプロトン伝導性固体電解質が酸素極の主成分である」とは、酸素極形成時において、バインダーや溶媒など焼成により消失する成分を除いた酸素極構成成分の原料に占めるペロブスカイト型金属酸化物およびプロトン伝導性固体電解質の合計割合が６０ｖ／ｖ％以上であることをいうものとする。当該割合としては６５ｖ／ｖ％以上が好ましく、７０ｖ／ｖ％以上がより好ましく、７５ｖ／ｖ％以上がさらに好ましい。一方、当該割合の上限は特に制限されず、不可避的不純物や不可避的残留物を除いた実質的に１００ｖ／ｖ％がペロブスカイト型金属酸化物およびプロトン伝導性固体電解質であってもよい。
【００３９】
また、酸素極におけるプロトン伝導性固体電解質の割合としては、５質量％以上、４５質量％以下が好ましい。当該割合としては、１０質量％以上または２０質量％以上がより好ましく、２５質量％以上がより更に好ましく、また、４０質量％以下がより好ましく、３５質量％以下がより更に好ましい。
【００４０】
酸素極における上記ペロブスカイト型金属酸化物およびプロトン伝導性固体電解質の割合は、適宜調整すればよい。例えば、上記ペロブスカイト型金属酸化物とプロトン伝導性固体電解質の合計１００％に対する上記ペロブスカイト型金属酸化物の割合を５０質量％以上、９５質量％以下とすることができる。当該割合としては、６０質量％以上が好ましく、６５質量％以上がより好ましく、また、９０質量％以下が好ましく、８０質量％以下がより好ましく、７５質量％以下がより更に好ましい。
【００４１】
酸素極は、常法により形成することができる。例えば、プロトン伝導性固体電解質層の場合と同様に上記構成成分のペーストを調製した後に、上記プロトン伝導性固体電解質シート上に所望の膜厚が得られるよう塗布した後、焼成すればよい。電極層を支持層とする電極支持型セルの場合には、支持体としての役割も有する当該電極層を形成した後、その上にプロトン伝導性固体電解質層を形成し、さらに当該電解質層の上に他方の電極層を形成すればよい。また、当該電極層の下（電解質層の反対側）に多孔質のサポート層を形成してもよい。酸素極を形成するための好ましい焼成条件は、例えば、空気雰囲気下、７００℃以上、９００℃以下で、３０分間以上、２時間以下とすることができる。焼成温度について、７００℃未満では電極の密着性が低くなるため剥離が生じ、性能が低下してしまう可能性があり、一方、９００℃より高いと水素生成速度が低下する虞があるため好ましくない。焼成温度としては、好ましくは７５０℃以上、９００℃以下であり、より好ましくは８００℃以上、９００℃以下である。焼成時間としては、好ましくは４５分間以上、１時間３０分以下である。
【００４２】
酸素極の厚さは特に限定されず、セル形状などに応じて適宜決定すればよい。酸素極の厚さは、例えば、電解質支持型セルと電極支持型セルのいずれにおいても好ましくは５μｍ以上、より好ましくは１０μｍ以上、好ましくは１００μｍ以下、より好ましくは８０μｍ以下の範囲内とすることが好ましい。
【００４３】
酸素極は、原料ガスの反応の効率化の観点から、多孔質であることが好ましい。具体的には、酸素極の相対密度としては５０％以上、８０％以下が好ましい。当該相対密度としては、６０％以上がより好ましく、７０％以上がより更に好ましく、また、７５％以下がより好ましい。なお、酸素極が電子伝導性成分として酸化銀などの金属酸化物または銀などの金属を含む場合には、上記相対密度は空気雰囲気下で測定されるものとする。
【００４４】
３．水素極の形成
電気化学セルの水素極は、固体酸化物形燃料電池の場合は酸化反応、即ち電子を失う反応が起こるアノードに相当し、水蒸気電解セルの場合は還元反応、即ち電子を受け取る反応が起こるカソードに相当する。
【００４５】
本発明に係るセルの水素極層は、セルを固体酸化物形燃料電池として利用する場合には２Ｈ2-  →  ４Ｈ+  ＋  ４ｅ-の反応を促進し、セルを水蒸気電解用セルとして利用する場合には４Ｈ+  ＋  ４ｅ-  →  ２Ｈ2の反応を促進する触媒作用を示すと共に、電子伝導性を有する必要がある。このような材料としては、Ｐｔ、Ｐｄ、Ｎｉ、Ｃｏ、Ｆｅ、Ｒｕなどの金属元素の他、当該金属元素とプロトン伝導性固体電解質層の材料であるペロブスカイト型金属酸化物との混合物を挙げることができ、プロトン伝導性固体電解質層との親和性や密着性の観点から、水素極層は、金属元素とペロブスカイト型金属酸化物との混合物を含有することが好ましい。
【００４６】
上記金属元素を含む成分としては、Ｐｔ、Ｐｄ、Ｎｉ、Ｃｏ、Ｆｅ、Ｒｕなどの金属；酸化ニッケル、酸化コバルト、酸化鉄のように還元性雰囲気で電子伝導性金属に変化する金属酸化物；或いはこれらの酸化物を２種以上含有するニッケルフェライトやコバルトフェライトのような複合金属酸化物が挙げられる。これらは単独で使用することができ、必要により２種以上を適宜組み合わせて使用してもよい。これらの中でも、Ｎｉ、Ｃｏ、Ｆｅおよびこれらの酸化物から選択される１以上が好ましく、より好ましくは酸化ニッケルである。
【００４７】
ペロブスカイト型金属酸化物は、ＡサイトにＳｒを含み、Ｂサイトに周期律表の第４族から第１４族に属する３価あるいは４価の元素を含むペロブスカイト型金属酸化物、当該ペロブスカイト型金属酸化物のＡサイトおよび／またはＢサイトの一部をＬａ、Ｐｒ、Ｎｄ、Ｓｍ、Ｇｄ、Ｙｂ、Ｓｃ、Ｙ、Ｃｅ、Ｉｎ、Ｇａ、Ｆｅ、Ｃｏ、Ｎｉ、Ｚｎ、ＴａおよびＮｂからなる群より選択される１以上の元素に置換したペロブスカイト型金属酸化物を用いることができる。本発明の水素極層には、下記一般式（ＩＶ）で表されるペロブスカイト型金属酸化物が好ましく用いられる。
【００４８】
ＳｒＺｒjＣｅkＹlＯx        （ＩＶ）
［式中、ｊ、ｋ、ｌおよびｘはそれぞれ、Ｚｒ、Ｃｅ、ＹおよびＯの原子比を表し、０．４≦ｊ≦０．７、０．１≦ｋ≦０．６、０．１≦ｌ≦０．２であり、ｘは各々の元素の酸化状態によって定まる数値である。］
【００４９】
式（ＩＶ）において、ｊは、好ましくは０．４５以上、より好ましくは０．４７以上、好ましくは０．６５以下、より好ましくは０．６０以下であり、ｋは、好ましくは０．１５以上、より好ましくは０．２０以上、好ましくは０．５５以下、より好ましくは０．５０以下であり、ｌは、好ましくは０．１８以下、より好ましくは０．１５以下、更に好ましくは０．１２以下、より更に好ましくは０．１である。
【００５０】
水素極材料として電子伝導性成分とペロブスカイト型金属酸化物との混合物を用いる場合、これらの割合は特に制限されず、具体的に使用する材料の電子伝導性や触媒能などを考慮して適宜調整すればよいが、例えば、電子伝導性成分とペロブスカイト型金属酸化物との合計に対するペロブスカイト型金属酸化物の割合を２０質量％以上、８０質量％以下とすることができる。当該割合としては、２５質量％以上がより好ましく、また、７０質量％以下がより好ましい。水素極支持型セルの場合には、支持体における電子伝導性成分の量をより多くしてもよい。
【００５１】
水素極を構成する電子伝導性成分としては、酸素極の電子伝導性成分として例示したものの他、ニッケル、コバルト、鉄などの金属；酸化ニッケル、酸化コバルト、酸化鉄などの金属酸化物を用いてもよい。
【００５２】
水素極層の厚さは特に限定されず、セル形状などに応じて適宜決定すればよいが、例えば、電解質支持型セルの場合では５μｍ以上、１００μｍ以下とすることが好ましい。当該電極層を支持層とする電極支持型セルの場合では、当該厚さは１００μｍ以上、２０００μｍ以下とすることが好ましく、１５０μｍ以上、１０００μｍ以下がより好ましい。下限と上限の規定理由は、電解質支持型セルの場合と同様である。
【００５３】
水素極層を形成する方法として、例えば、プロトン伝導性固体電解質層の場合と同様に上記構成成分のペーストを調製した後に、上記プロトン伝導性固体電解質層上に所望の膜厚が得られるよう塗布した後、焼成すればよい。当該水素極層を支持層とする電極支持型セルの場合には、支持体としての役割も有する当該水素極層を形成した後、その上にプロトン伝導性固体電解質層を形成し、さらに当該電解質層の上に酸素極層を形成すればよい。或いは、当該水素極層の下（電解質層の反対側）に多孔質のサポート層を形成してもよい。なお、金属元素材料として金属酸化物を用いた場合には、積極的に還元処理を行うことにより金属酸化物が金属元素に還元され、その分体積が減少して水素極層を多孔質にすることができる。かかる多孔質水素極層を有する電気化学セルは、発電能力およびＨ2製造能力がより一層高い。
【００５４】
水素極層を形成するための好ましい焼成条件としては、例えば、１０００℃以上、１５００℃以下で、１時間以上、５時間以下とすることができる。焼成温度について、１０００℃未満では、強度が十分ではなく剥離が生じ、性能が低下してしまう可能性があり、一方、１５００℃より高いと焼成治具の成分と水素極あるいは電解質の成分とが一部反応してしまう虞があり、また、セルの反りや割れなどが発生しやすくなり歩留りが低下するため好ましくない。焼成温度として、好ましくは１１００℃以上であり、さらに好ましくは１３００℃以上である。焼成時間として、好ましくは１時間３０分間以上、４時間以下である。
【００５５】
また、水素極層は、最外層として集電層を有するものであってもよい。集電層は、例えば、上記金属または金属酸化物で構成されていてもよいし、上記金属または金属酸化物と電解質との混合物で構成されていてもよい。電解質は、上記ペロブスカイト型金属酸化物であってもよいし、ＹＳＺやＳｃＳＺなどであってもよい。
【００５６】
本発明に係る電気化学セルは、固体酸化物形燃料電池として利用することもできるし、水蒸気電解セルとして利用することもできる。即ち、５００〜１０００℃程度で水素極に水素を供給し、酸素極に空気など酸素を含むガスを供給することにより効率的に発電することができ、また、５００〜１０００℃程度で電極間に電圧をかけて電流を流しつつ酸素極に水蒸気を供給することにより、Ｈ2を効率的に製造することができる。
【００５７】
また、本発明は、上記電気化学セルを含むリバーシブル固体酸化物形燃料電池にも関する。具体的には、リバーシブル固体酸化物形燃料電池は、水素タンク、電気化学セルの水素極へ水素を供給するための水素供給管、電気化学セルの酸素極へ酸素を含むガスを供給するための酸素供給管を有し、電気化学セルは固体酸化物形燃料電池として外部へ電力を供給することができる。また、リバーシブル固体酸化物形燃料電池は、水蒸気供給装置、電気化学セルの酸素極へ水蒸気を供給するための水蒸気供給管、電源を有し、電気化学セルは水蒸気電解用セルとして水蒸気から水素を製造することができる。製造した水素は、水素タンクへ貯蔵できる。また、リバーシブル固体酸化物形燃料電池は更に蓄電池を有していてもよく、電気化学セルから得られた電力を蓄電しておいてもよいし、水素製造に必要な電力を蓄電池から得てもよい。また、水素極には水蒸気と水素の混合ガスを供給してもよい。
【００５８】
本発明に係るリバーシブル固体酸化物形燃料電池は、発電と水素製造を交互に且つ連続的に行っても電流効率が低下しないことが実験的に証明されている。
【実施例】
【００５９】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。
【００６０】
実施例１：  電気化学セルの作製
（１）電解質粉体の調製
市販の純度９９．９質量％のＢａＣＯ3、ＳｒＣＯ3、ＺｒＯ2、ＣｅＯ2およびＹ2Ｏ3の粉末を、ＳｒＺｒ0.5Ｃｅ0.4Ｙ0.1Ｏ3-δまたはＢａ0.9Ｓｒ0.1Ｚｒ0.44Ｃｅ0.36Ｙ0.2Ｏ3-δの組成となるように混合した。得られた各混合物にエタノールを加え、遊星ボールミルで２時間湿式粉砕した後、１２０℃で１０時間乾燥した。次いで、空気雰囲気下、１２００℃で１０時間焼成することにより、電解質粉体を得た。さらに得られた電解質粉体にエタノールを加え、遊星ボールミルで３時間湿式粉砕した後、１２０℃で１０時間乾燥することにより、電解質層材料として使用できる電解質粉末を得た。得られた電解質粉末の組成は、それぞれＳｒＺｒ0.5Ｃｅ0.4Ｙ0.1Ｏ3-δとＢａ0.9Ｓｒ0.1Ｚｒ0.44Ｃｅ0.36Ｙ0.2Ｏ3-δであり、Ｘ線回折により、共にペロブスカイトからなる単一相であることを確認した。
【００６１】
（２）水素極第１層（支持体）の前駆体の調製
市販の酸化ニッケル粉末（製品名「Ｇｒｅｅｎ」正同化学工業社製，ＢＥＴ比表面積：３．６ｍ2／ｇ、Ｄ50：０．６μｍ）と上記（１）で作製した電解質粉末ＳｒＺｒ0.5Ｃｅ0.4Ｙ0.1Ｏ3-δ粉体とを、当該酸化ニッケル粉末７２ｖｏｌ％、電解質粉末２８ｖｏｌ％となるように秤量して混合し、混合物１とした。得られた混合物１に、バインダーとして市販のアクリル樹脂、および溶剤としてトルエンと酢酸エチルを添加し、さらに可塑剤としてαオレフィン・無水マレイン酸共重合物、および分散剤としてカルボキシ基含有ポリマー変性物を添加し、混合物２を得た。得られた混合物２をボールミルにより４０時間湿式粉砕混合することによりスラリーを調製した。得られたスラリーを、テープキャスト法によりシート状に成形した後、１００℃で１時間乾燥し、水素極第１層（支持体）前駆体を調製した。
【００６２】
（３）水素極第２層ペーストの調製
市販の酸化ニッケル粉末（製品名「Ｇｒｅｅｎ」正同化学工業社製，ＢＥＴ比表面積：３．６ｍ2／ｇ、Ｄ50：０．６μｍ）と電解質粉末としてＳｒＺｒ0.5Ｃｅ0.4Ｙ0.1Ｏ3-δ粉体とを、当該酸化ニッケル粉末５０ｖｏｌ％、電解質粉末５０ｖｏｌ％となるように秤量して混合し、混合物３とした。得られた混合物３にバインダーとして市販のメタクリル樹脂、可塑剤として市販のジブチルフタレート、分散剤として市販のソルビタン脂肪酸エステル系界面活性剤、および溶剤としてα−テルピネオールを添加した後、３本ロールミル（型式「Ｍ−８０Ｓ」ＥＸＡＫ  ｔｅｃｈｎｏｌｏｇｉｅｓ社製，ロール材質：アルミナ）を用いて解砕し、水素極第２層ペーストを調製した。
【００６３】
（４）プロトン伝導性固体電解質用ペーストの調製
上記（１）で得られたＳｒＺｒ0.5Ｃｅ0.4Ｙ0.1Ｏ3-δとバインダーとして市販のエチルセルロース、溶剤として市販のα−テルピネオール、可塑剤として市販のジブチルフタレート、および分散剤として市販のソルビタン酸エステル系界面活性剤とを予備混合した後、３本ロールミル（型式「Ｍ−８０Ｓ」ＥＸＡＫＴ  ｔｅｃｈｎｏｌｏｇｉｅｓ社製，ロール材質：アルミナ）を用いて解砕し、プロトン伝導性固体電解質用ペースト１を調製した。Ｂａ0.9Ｓｒ0.1Ｚｒ0.44Ｃｅ0.36Ｙ0.2Ｏ3-δも、プロトン伝導性固体電解質用ペースト１と同様にバインダー、溶剤、可塑剤および分散剤と予備混合した後、３本ロールミル（型式「Ｍ−８０Ｓ」ＥＸＡＫＴ  ｔｅｃｈｎｏｌｏｇｉｅｓ社製，ロール材質：アルミナ）を用いて解砕し、プロトン伝導性固体電解質用ペースト２を調製した。
【００６４】
（５）ハーフセルの作製
上記（２）で作製した水素極第１層（支持体）前駆体上に、上記（３）で作製した水素極第２層ペーストをスクリーン印刷法で塗布し、８０℃で３０分間乾燥することにより水素極第２層前駆体層を形成した。次に、上記（４）で作製したプロトン伝導性固体電解質用ペースト１をスクリーン印刷法で塗布し、８０℃で３０分間乾燥することにより電解質前駆体層１を形成した。さらに、その上にプロトン伝導性固体電解質用ペースト２をスクリーン印刷法で塗布し８０℃で３０分間乾燥することにより電解質前駆体層２を形成した。その後、１３７５℃、空気雰囲気下で焼成し、ハーフセルを作製した。各層の厚みを走査型電子顕微鏡（ＳＥＭ）の写真から求め、プロトン伝導性固体電解質の厚さが８μｍ、水素極第２層の厚さが８μｍ、水素極第１層（支持体）の厚さが３６０μｍであった。なお、プロトン伝導性固体電解質における境界は、焼成による成分移動により曖昧になっており、実質的に一層となっていた。
【００６５】
（６）酸素極層の作製
市販の純度９９．９質量％のＬａ2Ｏ3、ＢａＣＯ3およびＣｏ3Ｏ4の粉末を、Ｂａ0.5Ｌａ0.5ＣｏＯ3-δの組成となるように混合した。得られた混合物にエタノールを加え、ボールミルで６０時間湿式粉砕した後、１２０℃で１０時間乾燥した。次いで、１１００℃で１０時間熱処理することにより粉末を得た。さらに、得られた粉末にエタノールを加え、ボールミルで１００時間湿式粉砕した後、１２０℃で１０時間乾燥することにより、酸素極層材料とすることができる原料粉末とした。得られた酸素極層原料粉末の組成はＬａ0.5Ｂａ0.5ＣｏＯ3-δであり、Ｘ線回折によりペロブスカイトからなる単一相であることを確認した。
上記酸素極層原料粉末とＢａ0.9Ｓｒ0.1Ｚｒ0.44Ｃｅ0.36Ｙ0.2Ｏ3-δ電解質粉末の質量比が９０/１０の混合紛体に、バインダーとしてエチルセルロース、溶媒としてα−テルピネオール、および気孔形成材を加え、予備混合した。次いで、３本ロールミル（型式「Ｍ−８０Ｓ」ＥＸＡＫＴ  ｔｅｃｈｎｏｌｏｇｉｅｓ社製）を用いて混練し、酸素極用ペーストを得た。
上記（５）で得たハーフセルのプロトン伝導性固体電解質の水素極支持体と反対側の面に、上記酸素極用ペーストをスクリーンプリント法により塗布した後、空気雰囲気下、８５０℃で１時間焼成することにより、厚さ２０μｍの酸素極層を形成した。
【００６６】
実施例２
酸素極層原料粉末Ｂａ0.5Ｌａ0.5ＣｏＯ3-δとＢａ0.9Ｓｒ0.1Ｚｒ0.44Ｃｅ0.36Ｙ0.2Ｏ3-δ電解質粉末の質量比を８０/２０にした以外は実施例１と同様の条件で電気化学セルを作製した。
【００６７】
実施例３
酸素極層原料粉末Ｂａ0.5Ｌａ0.5ＣｏＯ3-δとＢａ0.9Ｓｒ0.1Ｚｒ0.44Ｃｅ0.36Ｙ0.2Ｏ3-δ電解質粉末の質量比を７０/３０にした以外は実施例１と同様の条件で電気化学セルを作製した。
【００６８】
実施例４
酸素極層原料粉末Ｂａ0.5Ｌａ0.5ＣｏＯ3-δとＢａ0.9Ｓｒ0.1Ｚｒ0.44Ｃｅ0.36Ｙ0.2Ｏ3-δ電解質粉末の質量比を６０/４０にした以外は実施例１と同様の条件で電気化学セルを作製した。
【００６９】
比較例１
酸素極層をＢａ0.5Ｌａ0.5ＣｏＯ3-δのみから構成した以外は実施例１と同様の条件で電気化学セルを作製した。
【００７０】
比較例２
酸素極層をＬａ0.6Ｓｒ0.4Ｃｏ0.2Ｆｅ0.8Ｏ3-δのみから構成した以外は実施例１と同様の条件で電気化学セルを作製した。
【００７１】
試験例１：燃料電池性能評価
実施例１〜４および比較例１，２で作製したセルを、その酸素極に接触しないよう２つのガラスリングで挟み、８００℃で軟化させることによりガスシールした。次いで、作動温度である６００℃まで降温した後、１０ｖ／ｖ％Ｈ2ガスを含むＮ2ガスを導入して水素極支持体中のＮｉＯを還元した。
酸素極側に、水蒸気を３ｖ／ｖ％含む空気である混合ガスを流量２００ＮｍＬ／分で導入し、水素極側に、水蒸気３ｖ／ｖ％と水素を含む混合ガスを流量１００ＮｍＬ／分で導入した。ポテンショガルバノスタットを用い、電流を掃引し、各電流密度の電圧を測定した。結果を表１に示す。なお、表中、「ＢＬＣ」はＢａ0.5Ｌａ0.5ＣｏＯ3-δを示し、「ＢＳＺＣＹ」はＢａ0.9Ｓｒ0.1Ｚｒ0.44Ｃｅ0.36Ｙ0.2Ｏ3-δを示し、「ＬＳＣＦ」はＬａ0.6Ｓｒ0.4Ｃｏ0.2Ｆｅ0.8Ｏ3-δを示す。
【００７２】
【表１】
2020135987.tif 000002
【００７３】
試験例２：  水蒸気電解性能評価
試験例１と同様にガスシールとＮｉＯの還元処理を実施した。
次いで、酸素極側に水蒸気２０ｖ／ｖ％と酸素１ｖ／ｖ％を含むアルゴンガスを流量１００ＮｍＬ／分で導入し、水素極側に水蒸気２ｖ／ｖ％と水素１ｖ／ｖ％を含むアルゴンガスを流量１００ＮｍＬ／分で導入した。ポテンショガルバノスタットを用い、セルに電流密度０．５Ａ／ｃｍ2までの電流を印加し、各電流密度の電圧を測定した。
水素極において発生した水素の濃度をガスクロマトグラフィで定量し、さらに、水素極出口ガスの流量を高精度精密膜流量計（堀場エステック社製）で測定した。得られた測定値から、下記式により水素生成速度を算出した。
水素生成速度（μｍｏｌ／ｈ・ｃｍ2）＝［｛（Ｑｖ0×Ｈｃ0／１００）−（Ｑｖ1×Ｈｃ1／１００）｝×６０×１０6］／（２２４００×Ｓ）
Ｑｖ0：  非通電時の水素極出口ガス流量（ＮｍＬ／分）
Ｈｃ0：  非通電時の水素極出口ガス中の水素濃度（ｖ／ｖ％）
Ｑｖ1：  通電時の水素極出口ガス流量（ＮｍＬ／分）
Ｈｃ1：  通電時の水素極出口ガス中の水素濃度（ｖ／ｖ％）
Ｓ：  酸素極の電極面積（ｃｍ2）
また、下記式により理論水素生成速度を算出した。
理論水素生成速度（μｍｏｌ／ｈ・ｃｍ2）＝｛通電した電流（Ａ）×３６００（ｓ）×１０6｝／｛２×Ｆ×電流面積（ｃｍ2）｝
Ｆ：  ファラデー定数
さらに、測定値に基づく水素生成速度と理論水素生成速度から、下記式により電流効率を算出した。
電流効率（％）＝（水素生成速度／理論水素生成速度）×１００
結果を表２に示す。
【００７４】
【表２】
2020135987.tif 000003
【００７５】
表１，２に示す結果の通り、酸素極が特定のペロブスカイト型金属酸化物とプロトン伝導性固体電解質から構成されている本発明に係る実施例１〜４の電気化学セルは、プロトン伝導性固体電解質を含まないか或いはプロトン伝導性固体電解質のみから構成されている酸素極を有する電気化学セル（比較例１，２）に比べて、固体酸化物形燃料電池セルとしても固体酸化物形電解セルとしても優れていることが示された。
【００７６】
試験例３：  リバーシブルＳＯＦＣ評価
実施例３の電気化学セルを、固体酸化物形燃料電池（ＳＯＦＣ）および固体酸化物形電解セル（ＳＯＥＣ）として交互に且つ連続的に用い、それぞれの性質の安定性を評価した。具体的には、先ず、６００℃で酸素極側に水蒸気２０ｖ／ｖ％と酸素１ｖ／ｖ％を含むアルゴンガスを流量１００ＮｍＬ／分で、水素極側に水蒸気２ｖ／ｖ％と水素１ｖ／ｖ％を含むアルゴンガスを流量１００ＮｍＬ／分で７０時間導入し、ポテンショガルバノスタットを用い、セルに電流密度０．５Ａ／ｃｍ2の電流を印加し、電流密度の電圧を測定した。また、試験例２と同様に水素極において発生した水素の濃度をガスクロマトグラフィで定量し、水素生成速度を算出した。
次いで、酸素極側に水蒸気を３ｖ／ｖ％含む空気である混合ガスを流量２００ＮｍＬ／分で導入し、水素極側に水蒸気３ｖ／ｖ％と水素を含む混合ガスを流量１００ＮｍＬ／分で導入し、ポテンショガルバノスタットを用い、セルに電流密度０．４Ａ／ｃｍ2の電流を印加し、電流密度の電圧を測定した。
更に、ＳＯＥＣとして約７０時間、ＳＯＦＣとして約１００時間、ＳＯＥＣとして約７０時間連続的に運転した。運転中のセル端子電圧を図１に、水素生成速度を図２に示す。図１中、太線はＳＯＥＣモードでのセル端子電圧を示し、細線はＳＯＦＣモードでのセル端子電圧を示す。
図１，２に示す結果の通り、本発明に係る電気化学セルは、水蒸気電解モードおよび燃料電池モードでの運転を交互に且つ連続的に行っても、水蒸気電解モードではセル端子電圧が１．３５〜１．３７Ｖ、電流効率は９２〜９５％、水素生成速度は８５８２〜８８６０μｍｏｌ／ｈ・ｃｍ2で、燃料電池モードではセル端子電圧が０．５８〜０．６２Ｖで、安定的に運転することができた。
【図１】
2020135987.tif 000004
【図２】
2020135987.tif 000005